СПОСОБ ИЗГОТОВЛЕНИЯ ВЫСОКОТЕМПЕРАТУРНОГО КОМПОЗИЦИОННОГО АНТИФРИКЦИОННОГО МАТЕРИАЛА

2
Способ изготовления высокотемпературного композиционного антифрикционного материала, включающий подготовку порошкообразных компонентов исходной смеси, измельчение до заданных размеров частиц, формование и спекание, отличающийся тем, что подготовку порошкообразных компонентов исходной смеси, в качестве которых используют порошкообразные металлы: никель, молибден и медь, а также дисульфид молибдена, при соотношении соответственно: Mo - от 10 до 20%, Cu - от 1,0 до 10%, MoS - от 8 до 12%, Ni - остальное, производят путем измельчения механоактивацией в планетарной мельнице с частотой оборотов не менее 450 об/мин до среднего размера частиц не более 100 нм, формование полученной смеси осуществляют горячим прессованием в индукционно-вакуумной установке в графитовых пресс-формах в качестве формообразующего инструмента, по режиму со ступенчатым подъемом температуры, поэтапно с выдержкой на первом этапе при температуре 1040-1060°С в течение не более 15 мин, а затем с основной выдержкой при температуре 1130-1170°С в течение не менее 20 мин на втором этапе с удельным давлением прессования не менее 20 МПа, на котором происходит собственно формообразование, затем отключают нагрев и плавно снижают усилие прессования от максимального значения до нуля и производят охлаждение пресс-формы с находящимся внутри готовым изделием до комнатной температуры.